СПОСОБ ИЗГОТОВЛЕНИЯ МИШЕНИ ДЛЯ НАРАБОТКИ ИЗОТОПА 99Mo

99
1. Способ изготовления мишени для наработки изотопа Мо, включающий изготовление сердечника на основе фольги из металлического урана, заключение его во внешнюю оболочку из циркония или его сплавов с последующим обжатием сборной заготовки, отличающийся тем, что фольгу формируют следующим образом: металлический уран, закаленный из β-фазы, заключают в герметичную оболочку из циркония или его сплавов, осуществляют горячее выдавливание полученной биметаллической заготовки через фильеру и многократно прокатывают до получения биметаллической фольги, по существу представляющей собой фольгу из металлического урана, размещенную в герметичной оболочке из циркония или его сплавов, сердечник формируют путем послойной укладки биметаллической фольги или ее навивки на основу из циркония или его сплавов, а обжатие сборной заготовки проводят с обеспечением диффузионной связи между всеми слоями мишени.
2. Способ по п. 1, отличающийся тем, что горячее выдавливание биметаллической заготовки через фильеру осуществляют при температуре 500÷630°С.
3. Способ по п. 1, отличающийся тем, что обжатие сборной заготовки осуществляют до получения сердечника в виде чередующихся слоев металлического урана толщиной 4÷7 мкм и слоев циркония или его сплавов толщиной 19÷60 мкм.
4. Способ по п. 1, отличающийся тем, что навивку биметаллической фольги осуществляют на основу в виде металлического стержня.
5. Способ по п. 1, отличающийся тем, что навивку биметаллической фольги осуществляют на основу в виде трубки.
6. Способ по п. 1, отличающийся тем, что обжатие сборной заготовки с сердечником, полученным путем послойной укладки биметаллической фольги, производят путем горячей прокатки.
7. Способ по п. 1, отличающийся тем, что обжатие сборной заготовки с сердечником, полученным путем навивки биметаллической фольги на основу из циркония или его сплавов, производят путем выдавливания.
8. Способ по п. 1, отличающийся тем, что в процессе многократной прокатки биметаллической заготовки проводят ее термообработку.
9. Способ по п. 1, отличающийся тем, что обжатие сборной заготовки и выдавливание биметаллической заготовки осуществляют с применением удаляемой оболочки из пластичного металла.